이러 한 배경 으로부터 , 열간 프레스 전 의 가열 시 에 스케일 의 생 성 을 억제 함 과 함께 , 열간 프레스 후 의 부재 의 내식 성 을 향상 시키 는 것 이 가능 한 열간 프레스 기술 이 요망 되 어 , 표면 에 도금 층 등 의 피막 을 형성 한 강판 이나 그것 을 이용 한 열간 프레스 방법 이 제안 되 고 있 다 . 예 를 들 면 , 특허 문헌 2 에 는 , Zn 또는 Zn 베이스 합금 으로 피복 된 강판 을 열간 프레스 하 여 , Zn - Fe 베이스 화합물 또는 Zn - Fe - Al 베이스 화합물 을 표면 에 형성 한 내식성 이 우수 한 열간 프레스 부재 의 제조 방법 이 개시 되 어 있 다 . 또한 , 특허 문헌 3 에 는 , 합금화 용융 Zn 도금 강판 을 700 ∼ 1000 ℃ 에서 2 ∼ 20 분 가열 하 고 나 서 열간 프레스 를 행하 여 , Fe - Zn 고용 상 ( solid solution phase ) 을 포함 하 는 도금 층 을 표면 에 형성 한 가공 성 , 용접 성 , 내식성 이 우수 한 열간 프레스 성형품 ( 부재 ) 이 개시 되 어 있 다 .